본 발명 의 2 차 전지 용 음극 재 는 상기 와 같 은 저 결정 성 탄소 와 심재 탄소 재료 를 혼합 하 여 상압 에서 2 시간 이상 습식 교반 하 고 건조 한 다음 , 1 , 100 내지 1 , 500 ℃ 의 온도 에서 1 내지 2 시간 동안 소성 하 고 , 분급 하 여 미분 을 제거 함 으로써 제조 할 수 있 다 . 이때 , 음극 재의 성 형강 도 비 는 저 결정 성 탄소 의 종류 , 열처리 온도 , 온도 상승 속도 , 냉각 속도 의 조건 에 따라 조절 이 가능 하 다 . 이렇게 표면 이 피복 된 심재 탄소 재료 는 심재 탄소 재료 의 에지 ( edge ) 부분 의 일부 또는 전부 가 저 결정 성 탄소 에 의하 여 피복 될 수 있 다 .